(57)【要約】  ｉ）ポリオレフィン、ｉｉ）ヒドロキシル基を有するポリマーおよびアミノ基を有するポリマーからなる群から選択されるポリマー、およびｉｉｉ）Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステルからなる群から選択される共重合化単位を有する極性エチレンコポリマー、ならびにそれらの混合物を含む組成物からポリマー組成物を調製する方法が提供される。本方法は、異なるポリマーの積層体または複合体であるポリマー材料を含むリサイクル流を用いる使用に適している。【特許請求の範囲】
【請求項１】
ポリマー複合体を調製する方法であって、
Ａ．組成物を、
１．次のａおよびｂを含むポリマーブレンドと、
ａ．ポリエチレン、およびエチレンとＣ3〜Ｃ10α−オレフィンとのコポリマーからなる群から選択される第１のポリマー；および
ｂ．ヒドロキシル基を有するポリマー、およびアミノ基を有するポリマーからなる群から選択される第２のポリマー；
２．高圧ランダム共重合方法によって生成される極性コポリマーである第３のポリマー
を組み合わせることによって生成するステップと、
Ｂ．前記組成物を高せん断混合にかけて、均質なブレンドであるポリマー複合体を生成するステップと、
Ｃ．前記ポリマー複合体を回収するステップと
を含み、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記組成物は、前記第１、第２、および第３のポリマーの全重量に対して５５〜８９重量％の前記第１のポリマー、２〜４５重量％の前記第２のポリマー、および０．１〜１０重量％の前記第３のポリマーを含む、方法。
【請求項２】
ポリマー複合体を調製する方法であって、
Ａ．組成物を、
１．次のａおよびｂから本質的になるポリマーブレンドと、
ａ．ポリエチレン、およびエチレンとＣ3〜Ｃ10α−オレフィンとのコポリマーからなる群から選択される第１のポリマー；および
ｂ．ヒドロキシル基を有するポリマーからなる群から選択される第２のポリマー；
２．高圧ランダム共重合方法によって生成される極性コポリマーである第３のポリマー
を組み合わせることによって生成するステップと、
Ｂ．前記組成物を高せん断混合にかけて、均質なブレンドであるポリマー複合体を生成するステップと、
Ｃ．前記ポリマー複合体を回収するステップと
を含み、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記組成物は、前記第１、第２、および第３のポリマーの全重量に対して５５〜８９重量％の前記第１のポリマー、２〜４５重量％の前記第２のポリマー、および０．１〜１０重量％の前記第３のポリマーから本質的になる、方法。
【請求項３】
前記第１のポリマーがポリエチレンである、請求項１に記載の方法。
【請求項４】
前記第１のポリマーがエチレンとＣ3〜Ｃ10α−オレフィンとのコポリマーである、請求項１に記載の方法。
【請求項５】
前記第２のポリマーがヒドロキシル基を有するポリマーである、請求項１に記載の方法。
【請求項６】
前記第２のポリマーがエチレンビニルアルコールポリマーである、請求項５に記載の方法。
【請求項７】
前記第２のポリマーがポリアミドである、請求項１に記載の方法。
【請求項８】
前記極性コポリマーがエチレンの共重合化単位およびＣ4〜Ｃ8不飽和無水物を含む、請求項１に記載の方法。
【請求項９】
前記極性コポリマーが、エチレンの共重合化単位、および少なくとも２つのカルボン酸基を有するＣ4〜Ｃ8不飽和酸のモノエステルを含む、請求項１に記載の方法。
【請求項１０】
前記不飽和無水物が無水マレイン酸である、請求項８に記載の方法。
【請求項１１】
前記モノエステルがマレイン酸水素エチルである、請求項９に記載の方法。
【請求項１２】
前記ポリマーブレンドが、前記第１と第２のポリマーの全重量に対して水３００ｐｐｍを超える水分含量を有する、請求項１に記載の方法。
【請求項１３】
Ａ．次の１および２を含むポリマーブレンドと、
１．ポリエチレン、およびエチレンとＣ3〜Ｃ10α−オレフィンとのコポリマーからなる群から選択される第１のポリマー；および
２．ヒドロキシル基を有するポリマー、およびアミノ基を有するポリマーからなる群から選択される第２のポリマー；
Ｂ．高圧ランダム共重合方法によって生成される極性コポリマーである第３のポリマー
を組み合わせることによって調製される、容易に加工できる組成物であって、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記加工できる組成物は、前記第１、第２、および第３のポリマーの全重量に対して５５〜９８重量％の前記第１のポリマー、２〜４５重量％の前記第２のポリマー、および０．１〜１０重量％の前記第３のポリマーを含む、組成物。
【請求項１４】
前記第１のポリマーがポリエチレンである、請求項１３に記載の組成物。
【請求項１５】
前記第１のポリマーがエチレンとＣ3〜Ｃ10α−オレフィンとのコポリマーである、請求項１３に記載の組成物。
【請求項１６】
前記第２のポリマーがヒドロキシル基を有するポリマーである、請求項１３に記載の組成物。
【請求項１７】
前記第２のポリマーがエチレンビニルアルコールポリマーである、請求項１６に記載の組成物。
【請求項１８】
前記第２のポリマーがポリアミドである、請求項１３に記載の組成物。
【請求項１９】
前記極性コポリマーがエチレンの共重合化単位およびＣ4〜Ｃ8不飽和無水物を含む、請求項１３に記載の組成物。
【請求項２０】
前記極性コポリマーが、エチレンの共重合化単位、および少なくとも２つのカルボン酸基を有するＣ4〜Ｃ8不飽和酸のモノエステルを含む、請求項１３に記載の組成物。
【請求項２１】
前記不飽和無水物が無水マレイン酸である、請求項１９に記載の組成物。
【請求項２２】
前記モノエステルがマレイン酸水素エチルである、請求項２０に記載の組成物。
【請求項２３】
前記ポリマーブレンドが、前記第１と第２のポリマーの全重量に対して水３００ｐｐｍを超える水分含量を有する、請求項１３に記載の組成物。
【請求項２４】
複合材料から成形品を調製する方法であって、
Ａ．次の１および２のステップを含む方法で複合材料を調製するステップと、
１．組成物を、
ａ．次の（１）および（２）を含むポリマーブレンドと、
（１）ポリエチレン、およびエチレンとＣ3〜Ｃ10α−オレフィンとのコポリマーからなる群から選択される第１のポリマー；および
（２）ヒドロキシル基を有するポリマーおよびアミノ基を有するポリマーからなる群から選択される第２のポリマー；
ｂ．高圧ランダム共重合方法によって生成される極性コポリマーである第３のポリマー
を組み合わせることによって生成するステップ；および
２．前記組成物を高せん断混合にかけて、均質な複合材料を生成するステップ；
Ｂ．前記複合材料を成形品に形成するステップと
を含み、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記組成物は、前記第１、第２、および第３のポリマーの全重量に対して５５〜９８重量％の前記第１のポリマー、２〜４５重量％の前記第２のポリマー、および０．１〜１０重量％の前記第３のポリマーを含む、方法。
【請求項２５】
前記第１のポリマーがポリエチレンである、請求項２４に記載の方法。
【請求項２６】
前記第１のポリマーがエチレンとＣ3〜Ｃ10α−オレフィンとのコポリマーである、請求項２４に記載の方法。
【請求項２７】
前記第２のポリマーがヒドロキシル基を有するポリマーである、請求項２４に記載の方法。
【請求項２８】
前記第２のポリマーがエチレンビニルアルコールポリマーである、請求項２７に記載の方法。
【請求項２９】
前記第２のポリマーがポリアミドである、請求項２４に記載の方法。
【請求項３０】
前記極性コポリマーがエチレンの共重合化単位およびＣ4〜Ｃ8不飽和無水物を含む、請求項２４に記載の方法。
【請求項３１】
前記極性コポリマーが、エチレンの共重合化単位、および少なくとも２つのカルボン酸基を有するＣ4〜Ｃ8不飽和酸のモノエステルを含む、請求項２４に記載の方法。
【請求項３２】
前記不飽和無水物が無水マレイン酸である、請求項３０に記載の方法。
【請求項３３】
前記モノエステルがマレイン酸水素エチルである、請求項３１に記載の方法。
【請求項３４】
前記ポリマーブレンドが、前記第１と第２のポリマーの全重量に対して水３００ｐｐｍを超える水分含量を有する、請求項２４に記載の方法。
【請求項３５】
請求項２４に記載の方法で調製された成形品。
【請求項３６】
前記第１のポリマーがポリエチレンである、請求項２に記載の方法。
【請求項３７】
前記第１のポリマーがエチレンとＣ3〜Ｃ10α−オレフィンとのコポリマーである、請求項２に記載の方法。
【請求項３８】
前記第２のポリマーがエチレンビニルアルコールポリマーである、請求項２に記載の方法。
【請求項３９】
前記極性コポリマーがエチレンの共重合化単位およびＣ4〜Ｃ8不飽和無水物を含む、請求項２に記載の方法。
【請求項４０】
前記極性コポリマーが、エチレンの共重合化単位、および少なくとも２つのカルボン酸基を有するＣ4〜Ｃ8不飽和酸のモノエステルを含む、請求項２に記載の方法。
【請求項４１】
前記不飽和無水物が無水マレイン酸である、請求項３９に記載の方法。
【請求項４２】
前記モノエステルがマレイン酸水素エチルである、請求項４０に記載の方法。
【請求項４３】
前記ポリマーブレンドが、前記第１と第２のポリマーの全重量に対して水３００ｐｐｍを超える水分含量を有する、請求項２に記載の方法。
【請求項４４】
潤滑剤をさらに含む、請求項１３に記載の組成物。
【請求項４５】
前記組成物が潤滑剤をさらに含む、請求項１に記載の方法。
【請求項４６】
前記組成物が潤滑剤をさらに含む、請求項１に記載の方法。
【発明の詳細な説明】
【技術分野】
【０００１】
本発明は、熱可塑性ポリマーをリサイクルする方法に関する。本発明はまた、容易に加工できるポリマーブレンド組成物、およびこのような組成物から調製された物品にも関する。
【背景技術】
【０００２】
多くの消費者製品および工業製品は、熱可塑性複合材料または積層材料から生成される。このような材料としては、例えば容器壁およびカウンタートップ材料が挙げられる。様々な美的かつ機能的な理由で、複合体または積層体は、全く異なるポリマーから構成されることがある。例えば、複合材料は、各ポリマー成分の異なる化学的諸特性のため、ポリマーマトリックス内の不連続相に存在する２つ以上のポリマーのブレンドであることが多い。積層材料は、特定のバリヤ特性を有し、異なるポリマーから作製された層を含むように設計されていることが多い。次いで、様々な層のポリマー材料は、制御された方法でいくつかのガスを透過させ、またはその透過を防止するように機能する。例えば、容器蓋または燃料タンク壁は、別々の層に極性ポリマーおよび非極性ポリマーを含む積層材料とすることができる。
【０００３】
積層または複合材料中に存在してよく使用されるポリマーとしては、ポリアミド、ポリオレフィン、ポリエステル、およびエチレンコポリマーが挙げられる。この後者の群の中で、極性コモノマーを有するエチレンコポリマー、具体的にはエチレンビニルアルコールコポリマー、エチレンアクリル酸コポリマー、およびエチレンメタクリル酸コポリマーが有用である。リサイクリング方法は、このような積層または複合材料を有用な原材料に変換する可能性があるが、多くの場合、リサイクル可能な製品中のポリマーの基本的な非相溶性によって、許容できない物理的諸特性を有する非均質ブレンドが生じる。この問題に対する一解決策は、異なるポリマーを相溶化する添加剤の使用である。例えば、米国特許第６，２９４，６０２号明細書には、ポリアミド樹脂およびエチレン−不飽和カルボン酸ランダムコポリマーまたはその金属塩の混合物である相溶化剤をしてエチレンビニルアルコールコポリマーおよび熱可塑性樹脂の混合物をリサイクルする方法が開示されている。他の相溶化剤は、Ｋ．  Ｈａｕｓｍａｎｎ、「Ｃｏｍｐａｔｉｂｉｌｉｚｅｒｓ，Ｐｏｌｙｍｅｒｉｃ（Ｒｅｃｙｃｌｉｎｇ  ｏｆ  Ｍｕｌｔｉｌａｙｅｒ  Ｓｔｒｕｃｔｕｒｅｓ）」、Ｐｏｌｙｍｅｒｉｃ  Ｍａｔｅｒｉａｌｓ  Ｅｎｃｙｃｌｏｐｅｄｉａ、ＣＲＣ  Ｐｒｅｓｓ、ＮＹ、１９９６年、第２巻、１３６４〜１３７７頁に開示されている。
【０００４】
マレイン酸化ポリマーは、熱可塑性ポリマーに対する相溶化剤および強化剤の有用なクラスである。このようなポリマーとしては、無水マレイン酸グラフト化ポリオレフィン、およびマレイン酸、マレイン酸エステル、または無水マレイン酸の共重合化モノマー単位を有するエチレンコポリマーが挙げられる。例えば、米国特許第５，１７９，１６４号明細書は、ポリプロピレン、ポリアミド、および無水マレイン酸でグラフト化されたエチレンコポリマーを含む成形組成物を開示する。国際公開第９８／４１５７６号パンフレットは、超高密度ポリエチレン、ポリアミド、および無水マレイン酸グラフトコポリマーのブレンドである強化ポリアミドを開示する。さらに、米国特許第４，１７４，３５８号明細書および同第５，４０８，０００号明細書、ならびに国際公開第０３／０９９９３０（Ａ１）号パンフレットは、マレイン酸化ポリマーを含むポリアミドに対する様々な耐衝撃性改良剤を開示する。
【０００５】
無水マレイン酸グラフト化ポリオレフィンは、一般に、無水マレイン酸をポリマー主鎖材料、具体的にはポリエチレン、ポリプロピレン、スチレン−エチレン−ブテン−スチレントリブロックコポリマーまたはポリブタジエンにグラフト化することによって工業規模で調製される。このタイプのマレイン酸化相溶化剤としては例えば、Ｅ．Ｉ．ｄｕ  Ｐｏｎｔ  ｄｅ  Ｎｅｍｏｕｒｓ  ａｎｄ  ＣｏｍｐａｎｙのＦｕｓａｂｏｎｄ（登録商標）ＭＢ  ２２６ＤＥおよびＦｕｓａｂｏｎｄ  ＭＤ  ３５３Ｄ接着樹脂が挙げられる。マレイン酸化相溶化剤の別のクラスとしては、エチレンダイポリマー、および例えばマレイン酸の共重合化単位を含むより高次のコポリマーが挙げられる。
【発明の開示】
【発明が解決しようとする課題】
【０００６】
マレイン酸化ポリマーは様々な樹脂に対する相溶化剤として使用されているが、リサイクリング操作における添加剤としてのその可能性は完全に利用され最適化されているわけではない。リサイクリング方法において相溶化剤のこのクラスの使用をより有効にする利用可能な方法を有することは望ましいはずである。さらに、処女材料から作製された、異なるポリマーをより有効に相溶化することができる利用可能な方法を有することは望ましいはずである。このような方法で生成される組成物は、消費材および工業用品を作製するための経済的な原材料であるはずである。
【課題を解決するための手段】
【０００７】
本発明は、ポリマー複合体を調製する方法であって、
Ａ．組成物を、
１．次のａおよびｂを含むポリマーブレンドと、
ａ．ポリエチレン、およびエチレンとＣ3〜Ｃ10α−オレフィンとのコポリマーからなる群から選択される第１のポリマー；および
ｂ．ヒドロキシル基を有するポリマー、およびアミノ基を有するポリマーからなる群から選択される第２のポリマー；
２．高圧ランダム共重合方法によって生成される極性コポリマーである第３のポリマー
を組み合わせることによって生成するステップと、
Ｂ．前記組成物を高せん断混合にかけて、均質なブレンドであるポリマー複合体を生成するステップと、
Ｃ．前記ポリマー複合体を回収するステップと
を含み、
前記ポリマーブレンド量は、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記組成物は、前記第１、第２、および第３のポリマーの全重量に対して５５〜９８重量％の前記第１のポリマー、２〜４５重量％の前記第２のポリマー、および０．１〜１０重量％の前記第３のポリマーを含む、方法に関する。
【０００８】
本発明はさらに、
Ａ．次の１および２を含むポリマーブレンドと、
１．ポリエチレン、およびエチレンとＣ3〜Ｃ10α−オレフィンとのコポリマーからなる群から選択される第１のポリマー；および
２．ヒドロキシル基を有するポリマー、およびアミノ基を有するポリマーからなる群から選択される第２のポリマー；
Ｂ．高圧ランダム共重合方法によって生成される極性コポリマーである第３のポリマー
を組み合わせることによって調製される、容易に加工できる組成物であって、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記加工できる組成物は、前記第１、第２、および第３のポリマーの全重量に対して５５〜９８重量％の前記第１のポリマー、２〜４５重量％の前記第２のポリマー、および０．１〜１０重量％の前記第３のポリマーを含む、組成物に関する。
【０００９】
本発明は、複合材料から成形品を調製する方法であって、
Ａ．次の１および２のステップを含む方法で複合材料を調製するステップと、
１．組成物を、
ａ．次の（１）および（２）を含むポリマーブレンドと、
（１）ポリエチレン、およびエチレンとＣ3〜Ｃ10α−オレフィンとのコポリマーからなる群から選択される第１のポリマー；および
（２）ヒドロキシル基を有するポリマーおよびアミノ基を有するポリマーからなる群から選択される第２のポリマー；
ｂ．高圧ランダム共重合方法によって生成される極性コポリマーである第３のポリマー
を組み合わせることによって生成するステップ；および
２．前記組成物を高せん断混合にかけて、均質な複合材料を生成するステップ；
Ｂ．前記複合材料を成形品に形成するステップと
を含み、
前記ポリマーブレンドは、前記第１と第２のポリマーの全重量に対して水２５０ｐｐｍを超える水分含量を有し、
前記極性コポリマーは、エチレンの共重合化単位、ならびに極性コポリマーの重量に対して約３重量％〜約２５重量％の、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステル、およびそれらの混合物からなる群から選択されるコモノマーを含み、
前記組成物は、前記第１、第２、および第３のポリマーの全重量に対して５５〜９８重量％の前記第１のポリマー、２〜４５重量％の前記第２のポリマー、および０．１〜１０重量％の前記第３のポリマーを含む、方法にも関する。
【発明を実施するための最良の形態】
【００１０】
本発明は、成形品用の原材料として有用なポリマー複合組成物を調製する方法に関する。本方法は、リサイクル可能な材料が異なるポリマー成分を有する物品および組成物からなるリサイクル流から均質なポリマーブレンド組成物である複合体を調製するのに特に適している。均質なブレンドとは、連続相から構成され、または２つ以上の不連続相から構成され、小さいほうの相の最大分域の粒径が、透過電子顕微鏡写真像で測定して、小さいほうの相の分域の平均粒径の６倍以下であるブレンドを意味する。一般に、本方法は、適切な水分含量を有する特定のポリマーブレンド組成物を提供するステップと、ブレンドをランダムコポリマーと混合して、容易に加工できる組成物を生成するステップと、組成物を高せん断条件下で混合して、相溶化混合物を生成するステップとを含む。本方法の組成物およびステップのため、相溶化混合物は、均質なブレンドである複合体である。本方法は、特にリサイクリング操作で有用であるが、処女ポリマー材料と共に使用することもできる。
【００１１】
容易に加工できる組成物は、３つのポリマー成分を含み、特定の水分含量を有する。第１のポリマー成分は、ポリエチレン、またはエチレンとＣ3〜Ｃ10α−オレフィンとのコポリマーである。本明細書では用語「コポリマー」は、２つ以上のモノマーを共重合して、単一のポリマーを得ることによって生成されるポリマーであることが当業者に知られているその通常の意味を有する。コポリマーとしては、ダイポリマー、ターポリマー、およびより高次のコポリマーが挙げられる。
【００１２】
本発明の方法での使用に適したポリエチレンは、例えば高密度ポリエチレン、低密度ポリエチレン、中密度ポリエチレン、または超高密度ポリエチレンとすることができ、そのいずれも、分岐でも非分岐でもよい。これらのポリマーは、当技術分野で知られている任意の方法、中でも特に、高圧ラジカル重合方法、および低圧触媒方法、具体的にはチーグラー・ナッタ触媒反応、またはメタロセン触媒系を用いた触媒反応、例えば米国特許第５，２７２，２３６号明細書および同第５，２７８，２７２号明細書に開示される方法で調製することができる。
【００１３】
エチレンコポリマーは、エチレンと、プロピレン、１−ブテン、１−ヘキセン、１−オクテン、４−メチル−１−ペンテン、および他のＣ3〜Ｃ20α−オレフィンから選択される１つまたは複数のコモノマーとの熱可塑性またはエラストマー性エチレンコポリマーとすることができる。熱可塑性エチレンα−オレフィンポリマーとしては、線状低密度ポリエチレンと呼ばれるクラスが挙げられる。特に有用な例としては、エチレンと、Ｃ3〜Ｃ8αモノオレフィンからなる群から選択される少なくとも１つのエチレン性不飽和モノマーとのコポリマーが挙げられる。これらのポリマーの具体例は、エチレンと、プロピレン、ブテン、３−メチル−１−ペンテン、ヘキセン、またはオクテンとのコポリマーである。好ましいオレフィンポリマーは、ポリエチレン、およびエチレンとＣ4〜Ｃ8α−オレフィンとのコポリマー、具体的にはエチレンブテンコポリマーおよびエチレンオクテンコポリマーである。オレフィンポリマーは、数平均分子量が１，０００〜３００，０００、好ましくは５０，０００〜３００，０００の範囲内である。市販のポリマーとしては、Ｎｏｖａ  Ｃｈｅｍｉｃａｌｓ  Ｃｏｒｐ．から入手可能なＳｃｌａｉｒ（登録商標）ポリエチレン樹脂、およびＤｏｗ  Ｃｈｅｍｉｃａｌ  Ｃｏ．から入手可能なＥｎｇａｇｅ（登録商標）ポリオレフィンエラストマーが挙げられる。好ましくは、第１のポリマー成分は、２２０℃未満の温度で溶融した状態で加工することができる熱可塑性ポリマーである。好ましくは、ポリマーは、実質的に線状のエチレンポリマー、具体的には米国特許第５，２７２，２３６号明細書；米国特許第５，２７８，２７２号明細書、米国特許第５，５０７，４７５号明細書、米国特許第５，２６４，４０５号明細書、および米国特許第５，２４０，８９４号明細書に記載されているポリマーである。
【００１４】
エチレン、プロピレン、およびジエンのエラストマー性コポリマーであるＥＰＤＭクラスのコポリマーも、本発明の方法で使用することができる。これらのコポリマーは、エチレン／プロピレン／ジエンタイプのターポリマー、テトラポリマー、またはより高次のコポリマーエラストマーとすることができ、エチレン、プロピレン、および少なくとも１つの非共役ジエンのコポリマーである。これらはさらに、共重合性二重結合を有する少なくとも１つの他のジエンまたはトリエン共重合化モノマーを少量、一般に１０重量パーセント以下含む。ＥＰＤＭターポリマー中でコモノマーとしてよく使用される非共役ジエンとしては、１，４−ヘキサジエン；２−メチル−１，５−ヘキサジエン；ビニルノルボルネン；８−メチル−４−エチリデン−１，７−オクタジエン；１，９−オクタデカジエン；ジシクロペンタジエン；トリシクロペンタジエン；５−エチリデン−２−ノルボルネン；または５−メチレン−２−ノルボルネンが挙げられる。１つの反応性二重結合を有する好ましいジエンは、１，４−ヘキサジエン、ジシクロペンタジエン、およびエチリデンノルボルネンである。ＥＰＤＭテトラポリマー中で追加のモノマーとしてよく使用される非共役ジエンとしては、ノルボルナジエン；１，４−ペンタジエン；１，５−ヘキサジエン；１，７−オクタジエン；１，２−ヘンエイコサジエン；または５−（５−ヘキセニル）−２−ノルボルネン、好ましくはノルボルナジエンが挙げられる。これらのポリマーは、一般にチーグラー・ナッタ触媒の存在下での重合またはメタロセン触媒の存在下での重合で生成される。メタロセン触媒の存在下で調製されるエチレンα−オレフィンエラストマーの調製技法は、米国特許第５，２７８，２７２号明細書および同第５，２７２，２３６号明細書に見出される。典型的なＥＰＤＭエラストマーは、Ｄｏｗ  Ｃｈｅｍｉｃａｌ  ＣｏｍｐａｎｙからＮｏｒｄｅｌ（登録商標）炭化水素ゴムとして市販されている。
【００１５】
本発明の方法で有用であるブレンド中の第２のポリマー成分は、ヒドロキシル基またはアミノ基を含む熱可塑性樹脂である。このような樹脂としては例えば、エチレンビニルアルコール（ＥＶＯＨ）、ナイロン６、およびナイロン６，６が挙げられる。ヒドロキシル基を含むポリマーの中で、ＥＶＯＨが容易に入手可能であるため好ましい。
【００１６】
ＥＶＯＨは、一般にエチレン含量が約１５モルパーセント〜約６０モルパーセント、より好ましくは約２７モルパーセント〜約４４モルパーセントである。ＥＶＯＨは、一般に密度が約１．１２ｇ／ｃｍ3〜約１．２０ｇｍ／ｃｍ3の範囲であり、融点が約１４２℃〜１９１℃の範囲である。ポリマーは、公知の調製技法で調製することができ、または商業供給業者から得ることができる。ポリマーは、エチレンビニルアセテートコポリマーを鹸化または加水分解することによって調製される。加水分解度は、好ましくは約５０モルパーセント〜１００モルパーセント、より好ましくは約８５モルパーセント〜１００モルパーセントである。さらに、繰返し単位の重合度および分子量から算出されるＥＶＯＨ成分の重量平均分子量は、約５，０００Ｍw〜約３００，０００Ｍwの範囲内とすることができ、約６０，０００Ｍwが最も好ましい。本発明の組成物中の成分として使用されるのに適切なＥＶＯＨポリマーは、ＥＶＡＬ  Ｃｏｍｐａｎｙ  ｏｆ  Ａｍｅｒｉｃａから商品名ＥＶＡＬ（登録商標）樹脂として得ることができる。ＥＶＯＨは、Ｋｕｒａｒａｙ  Ｌｔｄ．から商品名Ｅｖａｌｃａ（登録商標）として、およびＮｏｌｔｅｘ  Ｌ．Ｌ．Ｃ．から商品名Ｓｏａｒｎｏｌ（登録商標）として入手することもできる。
【００１７】
アミノ基を含むポリマーとしては、ポリアミドおよびポリアミド樹脂、具体的にはナイロン６、ナイロン６／６、ナイロン６／１２、ナイロン１２、およびポリ（アミド６−ｂ−エチレンオキシド）が挙げられる。ポリアミド樹脂は当技術分野で周知であり、重量平均分子量が少なくとも５，０００であり、ナイロンとよく呼ばれる半結晶質および非結晶質樹脂を包含する。ポリアミド樹脂は、等モル量の４個〜１２個の炭素原子を含む飽和ジカルボン酸と４個〜１４個の炭素原子を含むジアミンとの縮合重合によって生成することができる。過剰のジアミンを使用して、ポリアミド中でカルボキシル末端基より過剰のアミン末端基をもたらすことができる。ポリアミドとしては例えば、ポリヘキサメチレンアジポアミド（６６ナイロン）、ポリヘキサメチレンアゼラアミド（６９ナイロン）、ポリヘキサメチレンセバカミド（６１０ナイロン）、およびポリヘキサメチレンドデカノアミド（６１２ナイロン）、ラクタムの開環によって生成されるポリアミド、すなわちポリカプロラクタム、ポリラウリン酸ラクタム、ポリ−１１−アミノウンデカン酸、およびビス（パラアミノシクロヘキシル）メタンドデカノアミドが挙げられる。上記の２つのポリマーの共重合、または上記のポリマーもしくはそれらの成分、例えばアジピン酸イソフタル酸ヘキサメチレンジアミンコポリマーの三元共重合で調製されたポリアミドを使用することもできる。
【００１８】
容易に加工できる組成物中に存在する第３のポリマー成分は、極性エチレンコポリマーである相溶化剤である。このコポリマーは、エチレンの共重合化単位、ならびにＣ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステルからなる群から選択されるコモノマー、およびこのようなコポリマーの混合物を含む。さらに、エチレンコポリマーは、約３重量％〜約２５重量％のコモノマーの共重合化単位を含む。コポリマーは、ダイポリマーまたはより高次のコポリマー、具体的にはターポリマーもしくはテトラポリマーとすることができる。第３のポリマー成分の適切なコモノマーとしては例えば、不飽和無水物、具体的には無水マレイン酸、および無水イタコン酸；マレイン酸水素メチル、マレイン酸水素エチル、フマル酸水素プロピル、およびフマル酸水素２−エチルヘキシルを含めて、ブテン二酸（例えば、マレイン酸、フマル酸、イタコン酸、およびシトラコン酸）のＣ1〜Ｃ20アルキルモノエステル；ブテン二酸のＣ1〜Ｃ20アルキルジエステル、具体的にはマレイン酸ジメチル、マレイン酸ジエチル、およびシトラコン酸ジブチル、マレイン酸ジオクチル、およびフマル酸ジ−２−エチルヘキシルが挙げられる。これらの中で、無水マレイン酸、マレイン酸水素エチル、およびマレイン酸水素メチルが好ましい。無水マレイン酸およびマレイン酸水素エチルが最も好ましい。
【００１９】
第３のポリマー成分の例であるより高次のコポリマーとしては、ターポリマー、具体的にはエチレン／アクリル酸メチル／マレイン酸水素エチル、エチレン／アクリル酸ブチル／マレイン酸水素エチル、およびエチレン／アクリル酸オクチル／マレイン酸水素エチルが挙げられる。
【００２０】
極性エチレンコポリマーは、化学的に異なる、すなわち１番目は非極性ポリマーであり、２番目は極性ポリマーである２つの第１のポリマー成分のための相溶化剤として作用する。相溶化剤とは、第３の成分が、第２の成分と化学反応することができ、それによって第１および第２の成分との強力な界面が促進され、第１と第２の成分の非相溶化混合物に対して衝撃強さを改善することを意味する。本発明で有用なエチレンコポリマーは、かなり高いレベルの共重合化極性モノマー（すなわち、Ｃ4〜Ｃ8不飽和無水物、少なくとも２つのカルボン酸基を有するＣ4〜Ｃ8不飽和酸のモノエステル、少なくとも２つのカルボン酸基を有するＣ4〜Ｃ8不飽和酸のジエステルからなる群から選択されるモノマー）を有する。その結果、これらは、高い相溶化能を有する。コポリマーは、高圧ラジカルオートクレーブ方法においてエチレンと特定の１つまたは複数のコモノマーとのランダム共重合によって合成される。このような方法は、米国特許第４，３５１，９３１号明細書に記載されている。直接重合によって、無水マレイン酸を多くのマレイン酸化ポリマーに組み込むために使用されるグラフト化する第２の方法ステップをなくす。グラフト化は、マレイン酸化相溶化剤を生成するために従来使用され、多数のマレイン酸化相溶化剤は、具体的にはポリマー、具体的には無水マレイン酸でグラフト化された線状低密度ポリエチレン（ＬＬＤＰＥ−ｇ−ＭＡＨ）、無水マレイン酸でグラフト化された高密度ポリエチレン（ＨＤＰＥ−ｇ−ＭＡＨ）、および無水マレイン酸でグラフト化されたポリプロピレン（ＰＰ−ｇ−ＭＡＨ）を含むＦｕｓａｂｏｎｄ（登録商標）バリヤ樹脂がＥ．Ｉ．ｄｕ  Ｐｏｎｔ  ｄｅ  Ｎｅｍｏｕｒｓ  ａｎｄ  Ｃｏｍｐａｎｙから市販されている。
【００２１】
ランダム共重合方法によって、より容易に入手可能なグラフトコポリマーより反応性の高い極性ポリマーの合成が可能になる。相溶化剤は、ポリマーブレンドの他のポリマー成分のためのカップリング剤として作用すると考えられる。しかし、それがカップリング剤としてか、または何らかの他の形態で作用するかは、本発明の実施において重要ではない。所望の結果を得るのに必要なだけの相溶化材料しか使用しないことが好ましい。したがって、一般に最少量の相溶化剤で相溶化効果が得られるように、上記のコモノマーの含量はできるだけ高いことが望ましい。この点に関して、第３のポリマーは、コポリマーの重量に対して少なくとも約３重量％の共重合化無水物、モノエステルまたはジエステルコモノマーを含むことが好ましい。実際には、コモノマーの組込みの上限を制限するのは、第３のポリマーを生成する方法にすぎない。好ましくは、コモノマーは、コポリマーの重量に対して約３重量％を超え、約２５重量％までの範囲である。より好ましくは、コモノマーを約３．５重量％〜約１５重量％、最も好ましくは約４重量％〜約１２．５重量％の範囲の量でコポリマーに組み込む。
【００２２】
本発明の方法で使用されるポリマーブレンド組成物は、かなり高いレベルの水分を含まなければならない。一般に、当技術分野では、ＥＶＯＨ樹脂およびポリアミドは、容易に加工するために低レベルの水分しか含むべきでないことが認識されている。例えば、Ｔｅｃｈｎｉｃａｌ  Ｂｕｌｌｅｔｉｎ  Ｎｏ．  １００、「Ｍｏｉｓｔｕｒｅ  Ａｂｓｏｒｐｔｉｏｎ  ａｎｄ  Ｄｒｙｉｎｇ  ｏｆ  ＥＶＡＬ（登録商標）Ｒｅｓｉｎｓ」には、ＥＶＡＬ  Ａｍｅｒｉｃａによって、「ＥＶＡＬ（登録商標）樹脂の水分含量が０．５０％を超える場合、循環式熱風乾燥機を使用して乾燥すべきである」と記載されている。しかし、第３のポリマーの完全相溶化能が本発明の方法で実現されるには、加工できるポリマー組成物は、水分含量を増大させなければならない。これは、第１および第２のポリマーを含むポリマーブレンド組成物中に、水が第１および第２のポリマーの全重量に対して２５０ｐｐｍを超えるレベルで存在する場合にもたらされる。本発明の方法では、第１および第２のポリマーを含むポリマーブレンドを第３のポリマーと組み合わせて、組成物を生成し、次のステップで高せん断混合にかける。たとえ、無水物基とヒドロキシル基またはアミン基との反応を水が妨げる場合が多いことが当技術分野で認識されているとしても、効率的な相溶化のためには、第１および第２のポリマーのポリマーブレンド組成物における水分レベルが２５０ｐｐｍより高いことが必要であると判明した。好ましくは、第１および第２のポリマーのポリマーブレンドの含水率は、第１および第２のポリマーの全重量に対して３００ｐｐｍを超える。
【００２３】
上記の第１、第２、および第３のポリマー成分は、容易に加工できるポリマーブレンド中に、３つのポリマーの全重量に対して下記の指定量で存在する。第１のポリマー、すなわちポリエチレンまたはエチレンα−オレフィンは、５５〜９８重量％、好ましくは７０〜９５重量％の量で存在する。第２のポリマー、すなわちヒドロキシル基またはアミノ基を有するポリマーは、２〜４５重量％、好ましくは５〜３０重量％の量で存在する。第３のポリマー、すなわち極性コポリマーは、約０．１重量％〜約１０重量％の量、好ましくは約０．１重量％〜約５重量％の量、より好ましくは約１重量％〜約４重量％の量で存在する。
【００２４】
本発明の方法で使用するのに適した好ましい加工できる組成物は、５５〜９８重量％、好ましくは７０〜９５重量％の第１のポリマー、２〜４５重量％、好ましくは５〜３０重量％のヒドロキシル基を有する第２のポリマー、および０．１〜１０重量％の極性コポリマーから本質的になる。ここで、重量百分率は、３つのポリマーの全重量に対するものである。これらの好ましい組成物に関して組成物の含水率は上述する通りである。すなわち、第１のポリマーおよび第２のポリマーから本質的になる組成物における水分含量は、第１および第２のポリマーの全重量に対して２５０ｐｐｍを超える。好ましくは、ポリマーブレンドを第３のポリマーと混合する前のポリマーブレンドの含水率は、第１および第２のポリマーの全重量に対して３００ｐｐｍである。
【００２５】
本発明の組成物はさらに、任意選択の材料、具体的にはポリマー材料中で使用される通常の添加剤を含むことができ、これらには、可塑剤、粘度安定剤および加水分解防止剤を含めて安定剤、酸化防止剤、紫外線吸収剤、帯電防止剤、色素、顔料もしくは他の着色剤、無機充填剤、難燃剤、潤滑剤、補強剤、具体的にはガラス繊維およびフレーク、起泡もしくは発泡剤、加工助剤、粘着防止剤、剥離剤、および／またはそれらの混合物が含まれる。任意選択の成分は、使用される場合、組成物の基本的な特徴を損なう量で使用されない限り様々な量で存在する可能性がある。
【００２６】
８個〜２２個の炭素原子を有する高級脂肪族カルボン酸の金属塩である潤滑剤は、任意選択の添加剤の特に有用なクラスである。このような酸としては、ステアリン酸、ラウリン酸、ウンデカン酸、パルミチン酸、およびトリコサン酸が挙げられる。金属イオンとしては、ナトリウム、カリウム、マグネシウム、カルシウム、亜鉛、バリウム、およびアルミニウムイオンが挙げられる。好ましい金属イオンは、亜鉛およびカルシウムである。好ましい塩はステアリン酸亜鉛である。他の好ましい塩は、ステアリン酸カルシウムまたはステアリン酸マグネシウムである。これらの塩の少なくとも１つ、特にステアリン酸亜鉛をポリマーブレンド組成物に添加した場合、顕著な衝撃強さが維持されていることが判明した。一般に、第１、第２、および第３のポリマーの全重量に対して約１０重量％以下が存在する。
【００２７】
無機充填剤も存在することができる。一般的な充填剤としては、無機化合物、具体的には鉱物および塩が挙げられる。より好ましい充填剤は、炭酸カルシウムおよびタルク（Ｍｇ3Ｓｉ4Ｏ10（ＯＨ）3）、ならびにガラス繊維である。ガラス繊維が最も好ましい。本発明の組成物に添加することができる充填剤の量は、一般に第１、第２、および第３のポリマーの重量に対して約３０重量％以下である。
【００２８】
熱安定剤を任意選択で使用することができる。適切な熱安定剤としては、例えばＣｉｂａ  Ｇｅｉｇｙ  Ｃｈｅｍｉｃａｌｓによって商標Ｒｅｃｙｃｌｏｓｔａｂ（登録商標）４１１として販売されているヒンダードフェノールのカルシウム／ホスフェート誘導体が挙げられる。熱安定剤化合物は、ヒドロキシアミン、フェノール、ホスフェート、および金属石鹸からなる群から選択される化合物とすることもできる。
【００２９】
適切な任意選択の酸化防止剤としては、アルキル化フェノールおよびビス−フェノール、具体的にはヒンダードフェノール、ポリフェノール、チオおよびジチオポリアルキル化フェノール、ラクトン、具体的には３−アリールベンゾフラン−２−オン、およびヒドロキシルアミン、ならびにビタミンＥが挙げられる。
【００３０】
上記の加工できる組成物は、処女成分から作製されることがあり、またはリサイクリング用の排気流からの要素で構成されることがある。したがって、極性コポリマーと水の組合せの相乗効果のため、ブレンドは容易に加工またはリサイクルすることができる。
【００３１】
本発明の方法は、上述するポリマーブレンドを提供するステップと、それをせん断条件下での混合にかけて、均質なブレンドである複合体を生成するステップと、その複合体を回収するステップとを含む。ほとんどの場合、これによって、ポリマーの非常に均質なブレンドが生じる。本方法は、異なるポリマーから生成された材料、特に成分が極性ポリマーと非極性ポリマーとの混合物である材料をリサイクルするように適応することができる。
【００３２】
混合は、好ましくは高せん断条件下で溶融ブレンドすることによって実施される。高せん断条件とは、存在するせん断力が、同方向回転二軸押出機で発生するせん断力、具体的にはポリマーブレンドを混合する技術分野の当業者に公知のせん断力に類似していることを意味する。個別の成分をペレットブレンドとして組み合わせることができ、または様々な成分を同時もしくは個別に計量することによって混合することができる。リサイクリング工程で、排気流の成分を粒子または小断片に細分または変換する中砕または他の方法で混合する前に、成分を処理することができる。成分を、高せん断混合機器、例えば押出機、バンバリーミキサー、または混練機の１つまたは複数の部分に１回または複数回通過させて分割およびブレンドすることもできる。高せん断条件によって、カップリング反応および連続相または均質な多相の生成を促進することができる適切な成分分散が確実に起こる。
【００３３】
一般に、押出溶融ブレンドすることは、非常に経済的であるので大規模操作に好ましい。
【００３４】
押出ポリマーブレンドまたは複合体は、優れたアイゾッド衝撃強さを特徴とする。例えば、押出混合前のＥＶＯＨおよび高密度ポリエチレン成分が約７００部の水を含有する９重量％のＥＶＯＨと９１重量％の高密度ポリエチレンとの混合物９９重量％を、エチレンとマレイン酸モノエチルとのランダムコポリマー１重量％とブレンドして作製された押出ブレンドは、衝撃強さが１０７０〜１２３０Ｊ／ｍの範囲である。一方、通常の無水マレイン酸グラフト化樹脂が相溶化剤として使用される類似の組成物は、アイゾッド衝撃強さが有意に低い。
【００３５】
複合体は、押し出されてから回収され、押出または射出成形のような方法で成形品に形成することができる。押出方法で作製された特に有用な物品としては、チューブ、ロッド、パイプ、ワイヤーコーティング、およびボードが挙げられる。
【００３６】
本発明の方法に従って作製された組成物は、射出成形、圧縮成形、オーバーモールド、または押出のような方法を用いて成形品に形成することができる。場合によっては、本方法で生成された複合体を、特定の物理的な形態として単離することができ、さらに加工することができる。例えば、本発明のペレット、スラグ、ロッド、ロープ、シート、および成形品を調製し、後続の操作、具体的には熱成形操作用の供給材料のために使用することができ、後続の操作では、物品が熱、圧力、および／または他の機械的力を受けて、成形品が生成される。圧縮成形は、その後の加工の一例である。
【００３７】
いくつかの任意選択の成分を組み込むことが好ましいことがあるが、何らかの理由により任意選択の成分を除外する必要がある可能性がある。このような理由としては、コスト、外観、または当業者に重要と思われる任意の他の考慮点を挙げることができる。例えば、任意選択の成分を除外して、類似の製品より経済的な利点をもたらすことができる。
【００３８】
本発明を下記の実施形態で説明する。ここで、部はすべて、特に記載がない限り重量基準である。
【実施例】
【００３９】
実施例１
Ｎｏｖａ  Ｃｈｅｍｉｃａｌｓ  Ｃｏｒｐ．によるＳｃｌａｉｒ（登録商標）１９Ａポリエチレンの名称で販売されている、密度０．９６２ｇ／ｃｃおよびメルトインデックス１．０ｇ／１０分間のポリエチレン９１部、および商品名ＥＶＡＬ  Ｅ１０５樹脂で販売されている、４４モル％のビニルアルコールを含有するメルトインデックス５．７ｇ／１０分間のエチレンビニルアルコール（ＥＶＯＨ）ポリマー９部から構成されるポリマーブレンドを、３０ｍｍのスクリューを備えたＷｅｒｎｅｒ  ＆  Ｐｆｌｅｉｄｅｒｅｒ  ＺＳＫ−３０二軸押出機を用いて押出混合することによって調製した。すべての材料を、ポリマー袋中で予め混合されたペレットブレンドとして、押出機に供給口で供給した。バレルおよびダイの温度を、押出工程中２２０℃に維持した。押出する前に、ＥＶＯＨポリマーを水に２３℃で２４時間浸漬した。Ｖａｐｏｒ  Ｐｒｏ（登録商標）水分計を用いて、押出ポリマーブレンドの３つの試料の含水率を測定し、平均値は７００ｐｐｍであることがわかった。さらに、ポリマーブレンドを９９．５部の量で、９重量％のマレイン酸モノエチルエステルの共重合化単位を含むエチレンコポリマー（ダイポリマー）０．５部とブレンドして、複合材料を生成した。エチレンコポリマーを高圧ラジカル共重合方法で調製した。ブレンド操作は、ポリエチレン／ＥＶＯＨブレンドを調製するために使用されたのと同じ機器および条件を使用して押出混合することによって実施した。表Ｉに、射出成形被検体から測定された複合材料の物理的諸特性を示す。ＡＳＴＭ  Ｄ２５６に従って、ノッチ付アイゾッドを測定した。ＡＳＴＭ  Ｄ７９０に従って、曲げ弾性率を測定した。ＡＳＴＭ  Ｄ６３８に従って、引張強さを測定した。
【００４０】
実施例２
実施例１のポリエチレン／ＥＶＯＨブレンドの試料を９９．０部の量で、実施例１のエチレンコポリマー１．０部とブレンドして、複合材料を生成した。実施例１で使用されたのと同じ機器および条件を使用した。表Ｉに、押出複合材料の物理的諸特性を示す。
【００４１】
比較例Ａ
表Ｉに、実施例１のポリエチレン／ＥＶＯＨブレンドの試料の物理的諸特性を示す。このデータは、比較例Ａと称する。
【００４２】
比較例Ｂ〜Ｄ
実施例１で使用された同じＥＶＯＨポリマーの試料を、循環式空気オーブン中９０℃の温度で４８時間乾燥した。実施例１に記載されているのと同じ機器および手順を使用して、実施例１のポリエチレン９１部の試料を乾燥ＥＶＯＨポリマー９部と混合した。表Ｉに、得られたポリマーブレンドＢの試料の物理的諸特性を示し、比較例Ｂと称する。Ｖａｐｏｒ  Ｐｒｏ（登録商標）水分計を用いて、ポリマーブレンドＢの３つの試料の含水率を測定し、平均値は１００ｐｐｍであることがわかった。
【００４３】
実施例１の機器および手順を用いて、ポリマーブレンドＢの試料を９９．５部の量で、実施例１のエチレンコポリマー０．５部と押出混合した。表Ｉに、得られた複合体の物理的諸特性を比較例Ｃと称して示す。
【００４４】
実施例１の機器および手順を用いて、ポリマーブレンドＢの試料を９９．０部の量で、実施例１のエチレンコポリマー１．０部と押出混合した。表Ｉに、得られた複合体の物理的諸特性を比較例Ｄと称して示す。
【００４５】
比較例Ｅ
実施例１で使用されたのと同じ機器および手順を用いて、実施例１のポリエチレン／ＥＶＯＨブレンドの９９部の試料をエチレン無水マレイン酸グラフトコポリマー１部と押出混合した。グラフトコポリマーは、無水マレイン酸でグラフト化した高密度ポリエチレン（０．９６ｇ／ｃｃ）から構成された組成物であった。グラフトコポリマーの無水マレイン酸含量は１重量％であった。表Ｉに、得られた押出混合複合材料の物理的諸特性を比較例Ｅと称して示す。
【００４６】
比較例Ｆ
実施例１に使用されたのと同じ機器および手順を用いて、比較例ＢのポリマーブレンドＢの９９部の試料を比較例Ｅのグラフトコポリマー１部と押出混合した。表Ｉに、得られた押出混合複合材料の物理的諸特性を比較例Ｆと称して示す。
【００４７】
表Ｉ
2009535452.tif 000002
【国際調査報告】
2009535452.tif 000003
2009535452.tif 000004